(57)【要約】      （修正有）【課題】インクジェット記録方法に好適な粘度を有し、かつ、記録した画像において、記録媒体との密着性、記録媒体の曲げに対する追従性（柔軟性）に優れた放射線硬化型インクジェットインク組成物を提供する。【解決手段】重合性化合物として、ウレタン系オリゴマーと、下記、一般式（１）、2009249561.tif 000007で示される多官能（メタ）アクリレート化合物の（メタ）アクリレート基の一部につき、当該基中のカルボニル基に関してβ位において炭素−炭素二重結合に、特定の多価メルカプト化合物を付加させてなる樹枝状ポリマーと、を含んでなる。【選択図】なし【特許請求の範囲】
【請求項１】
重合性化合物として、ウレタン系オリゴマーと、
下記、一般式（１）、
【化１】
2009249561.tif 000005
〔式中、Ｒ１は水素又は炭素数１〜４のアルキル基を表し、Ｒ２は化合物Ｒ３（ＯＨ）ｍのうちｎ個のヒドロキシル基を式中のエステル結合に供与した残り部分を表し、Ｒ３（ＯＨ）ｍは、炭素数２〜８の非芳香族の直鎖又は分枝鎖の炭化水素骨格に基づく多価アルコールであるか、該多価アルコールの複数分子がアルコールの脱水縮合によりエーテル結合を介して連結してなる多価アルコールエーテルであるか、又はこれらの多価アルコール又は多価アルコールエーテルとヒドロキシ酸とのエステルであり、ここにｍ≧ｎであり、ｎは２〜２０の整数を表す。〕で示される多官能（メタ）アクリレート化合物の（メタ）アクリレート基の一部につき、当該基中のカルボニル基に関してβ位において炭素−炭素二重結合に、
下記、一般式（２）、
【化２】
2009249561.tif 000006
〔式中、Ｒ４は、単結合であるか、炭素数１の炭化水素基若しくは炭素数２〜５の、骨格中に酸素原子を更に含んでいてよく、直鎖又は分枝鎖であってよい炭化水素基であるか、又はそれら炭化水素基に更に式２のチオメチル基の少なくとも一部と結合しているカルボニルオキシ基を有する基であり、ｐは２〜６の整数を表し、但しＲ４が単結合を表すときはｐは２を表し、Ｒ４の炭素数が１であるときはｐは２〜４の整数を表す。〕で示される多価メルカプト化合物を付加させてなる樹枝状ポリマーと、
を含んでなることを特徴とする放射線硬化型インクジェットインク組成物。
【請求項２】
請求項１において、
前記樹枝状ポリマーにおける、前記一般式（２）で示される多価メルカプト化合物のメルカプト基の、前記一般式（１）で示される多官能（メタ）アクリレート化合物の炭素−炭素二重結合に対する付加割合が、該基及び二重結合のモル比で１／２００〜１／２である、放射線硬化型インクジェットインク組成物。
【請求項３】
請求項１または請求項２において、
前記ウレタン系オリゴマーは、ポリオールと、ポリイソシアネートおよびポリハイドロオキシ化合物と、の付加反応により生じるオリゴマーである、放射線硬化型インクジェットインク組成物。
【請求項４】
請求項１または請求項２において、
前記ウレタン系オリゴマーは、ポリエステル系ウレタンアクリレート、ポリエーテル系ウレタンアクリレート、ポリブタジエン系ウレタンアクリレートおよびポリオール系ウレタンアクリレートから選択される少なくとも１種である、放射線硬化型インクジェットインク組成物。
【請求項５】
請求項１ないし請求項４のいずれか１項において、
前記ウレタン系オリゴマーの分子量は、５００ないし２００００の範囲である、放射線硬化型インクジェットインク組成物。
【請求項６】
請求項１ないし請求項４のいずれか１項において、
前記ウレタン系オリゴマーの分子量は、５００ないし１００００の範囲である、放射線硬化型インクジェットインク組成物。
【請求項７】
請求項１ないし請求項６のいずれか１項において、
前記ウレタン系オリゴマーの含有量は、１質量％ないし５０質量％の範囲である、放射線硬化型インクジェットインク組成物。
【請求項８】
請求項１ないし請求項６のいずれか１項において、
前記ウレタン系オリゴマーの含有量は、３質量％ないし３０質量％の範囲である、放射線硬化型インクジェットインク組成物。
【請求項９】
請求項１ないし請求項８のいずれか１項において、
さらに、重合性化合物、重合開始剤および重合増感剤を含む、放射線硬化型インクジェットインク組成物。
【請求項１０】
請求項１ないし請求項９のいずれか１項において、
さらに、色材を含む、放射線硬化型インクジェットインク組成物。
【請求項１１】
請求項１ないし請求項１０のいずれか１項に記載の放射線硬化型インクジェットインク組成物を用いて画像を形成する、インクジェット記録方法。
【請求項１２】
請求項１１に記載のインクジェット記録方法により、記録媒体上に画像が形成されてなる、記録物。
【請求項１３】
請求項１ないし請求項１０のいずれか１項に記載の放射線硬化型インクジェットインク組成物を含むインクを備えた、インクジェット記録用インクセット。
【請求項１４】
請求項１３に記載されたインクジェット記録用インクセットを備えた、インクカートリッジ。
【請求項１５】
請求項１ないし請求項１０のいずれか１項に記載された放射線硬化型インクジェットインク組成物、または請求項１３に記載されたインクジェット記録用インクセット、または請求項１４に記載されたインクカートリッジを備えた、インクジェット記録装置。
【発明の詳細な説明】
【技術分野】
【０００１】
本発明は、放射線硬化型インクジェットインク組成物、インクジェット記録方法、記録物、インクジェット記録用インクセット、インクカートリッジ、およびインクジェット記録装置に関する。
【背景技術】
【０００２】
インクジェット記録方法は、インク組成物の小滴を飛翔させ、紙等の記録媒体に付着させて印刷を行う印刷方法である。この記録方法は、高解像度、高品位な画像を高速で印刷することができるという特徴を有する。インクジェット記録方法に使用されるインク組成物は、溶媒に着色成分や、分散安定剤などを配合したものが主流である。
【０００３】
近年、紫外線等の放射線によって硬化する放射線硬化型インクの開発が進められている。この放射線硬化型インクは、プラスチック等のインクを吸収しない非吸収メディアに対する記録において、速乾性があり、かつインクの滲みを防止した記録を実現することができる。このような放射線硬化型インクは、重合性化合物、重合開始剤および顔料等から構成されている。
【０００４】
重合性化合物は、その組成や重合方法等によって、ラジカル重合系とカチオン重合系に分類することができる。その中でも、ラジカル重合系の重合性化合物は、重合開始剤等の配合が比較的簡単であるため、開発が進んでいる。このような放射線硬化型インクの重合性化合物が重合して高分子となることにより、たとえば、非吸収メディアに印刷した画像の耐擦過性や密着性（剥がれにくさ）を向上させることができる。
【０００５】
ところが、従来のラジカル重合系の重合性化合物は、インク組成物中において分子量が大きくなると粘度が急激に高くなる。そのため、インクジェット記録方法に用いるときに、たとえば、液滴を飛翔させることができなくなる等の、不具合が生じていた。
【０００６】
一方、近年、櫛状、星形等の高次に分岐構造を有するデンドリティック（樹枝状）ポリマーが開発されている。樹枝状ポリマーは、定義は明確ではないが、デンドリマーとハイパーブランチポリマーに大別される。デンドリマーは、コアから表面へと規則的に分岐を繰り返した、球状の高度に制御された化学構造及び分子量を有しており、これに対してハイパーブランチポリマーは、高度な分岐を有するが、デンドリマーにおける程の規則的な分岐の導入や分子量の高度な制御はなされず、分岐は確率分布に従って形成され、分子量も広い範囲に及ぶ。この種の樹枝状ポリマーは、その分子形状に由来して、溶解性に優れ、溶液の粘性が低いことがわかっている。これらのことから、たとえば、特開２００７−１８２５３５号公報には、光ラジカル重合性化合物として、樹枝状ポリマーを含有する光硬化型インク組成物が提案されている。
【特許文献１】特開２００７−１８２５３５号公報
【発明の開示】
【発明が解決しようとする課題】
【０００７】
しかしながら、インク組成物に単に樹枝状ポリマーを配合しただけでは、低粘度のインクは得られるものの、印刷した画像の密着性および柔軟性は、未だ不十分であった。また、このようなインクは、樹枝状ポリマーの構造に由来する硬さによって、特に柔軟性が不十分となることが多かった。
【０００８】
本発明の目的の１つは、インクジェット記録方法に好適な粘度を有し、かつ、記録した画像において、記録媒体との密着性、記録媒体の曲げに対する追従性（柔軟性）に優れた放射線硬化型インクジェットインク組成物、インクジェット記録方法、記録物、インクセット、およびインクカートリッジを提供することである。
【課題を解決するための手段】
【０００９】
本発明の放射線硬化型インクジェットインク組成物は、
重合性化合物として、ウレタン系オリゴマーと、
下記、一般式（１）、
【化１】
2009249561.tif 000002
〔式中、Ｒ１は水素又は炭素数１〜４のアルキル基を表し、Ｒ２は化合物Ｒ３（ＯＨ）ｍのうちｎ個のヒドロキシル基を式中のエステル結合に供与した残り部分を表し、Ｒ３（ＯＨ）ｍは、炭素数２〜８の非芳香族の直鎖又は分枝鎖の炭化水素骨格に基づく多価アルコールであるか、該多価アルコールの複数分子がアルコールの脱水縮合によりエーテル結合を介して連結してなる多価アルコールエーテルであるか、又はこれらの多価アルコール又は多価アルコールエーテルとヒドロキシ酸とのエステルであり、ここにｍ≧ｎであり、ｎは２〜２０の整数を表す。〕で示される多官能（メタ）アクリレート化合物の（メタ）アクリレート基の一部につき、当該基中のカルボニル基に関してβ位において炭素−炭素二重結合に、
下記、一般式（２）、
【化２】
2009249561.tif 000003
〔式中、Ｒ４は、単結合であるか、炭素数１の炭化水素基若しくは炭素数２〜５の、骨格中に酸素原子を更に含んでいてよく、直鎖又は分枝鎖であってよい炭化水素基であるか、又はそれら炭化水素基に更に式２のチオメチル基の少なくとも一部と結合しているカルボニルオキシ基を有する基であり、ｐは２〜６の整数を表し、但しＲ４が単結合を表すときはｐは２を表し、Ｒ４の炭素数が１であるときはｐは２〜４の整数を表す。〕で示される多価メルカプト化合物を付加させてなる樹枝状ポリマーと、
を含んでなることを特徴とする。
【００１０】
このような放射線硬化型インクジェットインク組成物は、インクジェット記録方法に好適な粘度を有し、かつ、記録した画像において、記録媒体との密着性、記録媒体の曲げに対する追従性（柔軟性）に優れている。
【００１１】
本発明の放射線硬化型インクジェットインク組成物において、
前記樹枝状ポリマーは、前記一般式（２）で示される多価メルカプト化合物のメルカプト基の、前記一般式（１）で示される多官能（メタ）アクリレート化合物の炭素−炭素二重結合に対する付加割合が、該基及び二重結合のモル比で１／２００〜１／２とすることができる。
【００１２】
本発明の放射線硬化型インクジェットインク組成物において、
前記ウレタン系オリゴマーは、ポリオールと、ポリイソシアネートおよびポリハイドロオキシ化合物と、の付加反応により生じるオリゴマーであることができる。
【００１３】
本発明の放射線硬化型インクジェットインク組成物において、
前記ウレタン系オリゴマーは、ポリエステル系ウレタンアクリレート、ポリエーテル系ウレタンアクリレート、ポリブタジエン系ウレタンアクリレートおよびポリオール系ウレタンアクリレートから選択される少なくとも１種であることができる。
【００１４】
本発明の放射線硬化型インクジェットインク組成物において、
前記ウレタン系オリゴマーは、分子量が５００ないし２００００の範囲であることができる。
【００１５】
本発明の放射線硬化型インクジェットインク組成物において、
前記ウレタン系オリゴマーは、分子量が５００ないし１００００の範囲であることができる。
【００１６】
本発明の放射線硬化型インクジェットインク組成物において、
前記ウレタン系オリゴマーの含有量は、１質量％ないし５０質量％の範囲であることができる。
【００１７】
本発明の放射線硬化型インクジェットインク組成物において、
前記ウレタン系オリゴマーの含有量は、３質量％ないし３０質量％の範囲であることができる。
【００１８】
本発明の放射線硬化型インクジェットインク組成物において、
さらに、重合性化合物、重合開始剤および重合増感剤を含むことができる。
【００１９】
本発明の放射線硬化型インクジェットインク組成物において、
さらに、色材を含むことができる。
【００２０】
本発明にかかるインクジェット記録方法は、上記の放射線硬化型インクジェットインク組成物を用いて画像を形成する。
【００２１】
本発明にかかる記録物は、上記のインクジェット記録方法により記録媒体上に画像が形成されたものである。
【００２２】
本発明にかかるインクジェット記録用インクセットは、上記の放射線硬化型インクジェットインク組成物を含むインクを備えたものである。
【００２３】
本発明にかかるインクカートリッジは、上記のインクジェット記録用インクセットを備えている。
【００２４】
本発明にかかるインクジェット記録装置は、上記の放射線硬化型インクジェットインク組成物、インクジェット記録用インクセット、またはインクカートリッジを備えている。
【発明を実施するための最良の形態】
【００２５】
以下、本発明の好適な実施形態について、詳細に説明する。
【００２６】
１．放射線硬化型インクジェットインク組成物
本実施形態にかかる放射線硬化型インクジェットインク組成物は、重合性化合物として、ウレタン系オリゴマーおよび樹枝状ポリマーを含有する。
【００２７】
１．１．ウレタン系オリゴマー
本明細書において、ウレタン系オリゴマーとは、分子中にウレタン結合とラジカル重合可能な不飽和二重結合とを一以上有するものをいう。ここで、本実施形態において用いられるオリゴマーとは、相対分子質量（分子量と同義である。）の小さい分子から実質的あるいは概念的に得られる単位の少数回、一般的には約２回ないし２０回程度の繰り返し構造をもつ中程度の大きさの相対分子質量を有する分子をいう。本実施形態において用いられるオリゴマーとは、光重合性プレポリマー、ベースレジン、またはウレタンオリゴマーと呼ばれるものである。
【００２８】
本実施形態の放射線硬化型インクジェットインク組成物に用いられるウレタン系オリゴマーは、官能基としてアクリロイル基を１個ないし数個有しているため、紫外線照射等によりモノマー等と重合反応を生じ、架橋重合する性質を有している。
【００２９】
本実施形態の放射線硬化型インクジェットインク組成物に用いられるウレタン系オリゴマーとしては、ポリオールと、ポリイソシアネートおよびポリハイドロオキシ化合物と、の付加反応により生じるオリゴマーを挙げることができる。また、ウレタン系オリゴマーとしては、例えば、ポリエステル系ウレタンアクリレート、ポリエーテル系ウレタンアクリレート、ポリブタジエン系ウレタンアクリレート、ポリオール系ウレタンアクリレート等を挙げることができる。ウレタン系オリゴマーは、さらに具体的には、Ｕ−４ＨＡ、Ｕ−１５ＨＡ（いずれも新中村化学工業株式会社から入手可能）等を挙げることができる。
【００３０】
本実施形態では、ウレタン系オリゴマーの分子量は、好ましくは５００ないし２００００程度、より好ましくは５００ないし１００００程度の範囲のものを好適に用いることができる。
【００３１】
本実施形態にかかる放射線硬化型インクジェットインク組成物におけるウレタン系オリゴマーの含有量は、好ましくは１質量％ないし５０質量％、より好ましくは３質量％ないし３０質量％である。
【００３２】
１．２  樹枝状ポリマー
本実施形態の樹枝状ポリマーは、一般式（１）で示される多官能（メタ）アクリレート化合物と一般式（２）で示される多価メルカプト化合物とが、マイケル付加（カルボニル基に関しβ位）により重合したものである。
【００３３】
一般式（１）で示される多官能（メタ）アクリレート化合物への一般式（２）で示される多価メルカプト化合物のマイケル付加は、得られる樹枝状ポリマーが、その後もなお炭素−炭素二重結合に基づく放射線重合を行うことができるように、一般式（１）で示される化合物が有する炭素−炭素二重結合が、全体として０．１％ないし５０％の範囲で残存するように行われることが好ましい。
【００３４】
例えば、一般式（２）で示される多価メルカプト化合物のメルカプト基の、一般式（１）で示される多官能（メタ）アクリレート化合物の炭素−炭素二重結合に対する付加割合は、該基および二重結合のモル比で１／２００ないし１／２となるようにすることが好ましく、１／１００ないし１／３となるようにすることがより好ましく、１／５０ないし１／５となるようにすることが更に好ましく、１／２０ないし１／８となるようにすることが特に好ましい。
【００３５】
また、一般式（１）で示される多官能（メタ）アクリレート化合物へ一般式（２）で示される多価メルカプト化合物を付加して得られる樹枝状ポリマーは、放射線重合のための十分量の官能基を有することが好ましい。このためには、樹枝状ポリマーの分子量は、炭素−炭素二重結合１モル当たりの分子量が１００ないし１０００００の範囲にあることが好ましい。また、本実施形態の樹枝状ポリマーの好ましい分子量は、１０００ないし５００００であり、より好ましくは１５００ないし４００００、特に好ましくは２０００ないし３００００である。
【００３６】
本実施形態の樹枝状ポリマーにおいて、一般式（１）におけるアクリレート基の個数（ｎ）は、好ましくは２ないし２０であり、より好ましくは２ないし１０、更に好ましくは２ないし６である。一般式（１）で示される多官能（メタ）アクリレート化合物の好ましい具体例としては、エチレングリコールジ（メタ）アクリレート、ジエチレングリコールジ（メタ）アクリレート、トリエチレングリコールジ（メタ）アクリレート、テトラエチレングリコールジ（メタ）アクリレート、テトラメチレングリコールジ（メタ）アクリレート、トリメチロールプロバントリ（メタ）アクリレート、エチレンオキサイド変性トリメチロールプロバントリ（メタ）アクリレート、プロピレンオキサイド変性トリメチロールプロバントリ（メタ）アクリレート、トリメチロールエタントリ（メタ）アクリレート、ペンタエリスリトールジ（メタ）アクリレート、ペンタエリスリトールトリ（メタ）アクリレート、ペンタエリスリトールテトラ（メタ）アクリレート、ジペンタエリスリトールペンタ（メタ）アクリレート、ジペンタエリスリトールヘキサ（メタ）アクリレート、トリペンタエリスリトールオクタ（メタ）アクリレート、トリペンタエリスリトールヘプタ（メタ）アクリレート、カプロラクトン変性ペンタエリスリトールトリ（メタ）アクリレート、カプロラクトン変性ペンタエリスリトールテトラ（メタ）アクリレート、カプロラクトン変性ジペンタエリスリトールヘキサ（メタ）アクリレート、エピクロルヒドリン変性ヘキサヒドロフタル酸ジ（メタ）アクリレート、ヒドロキシピバリン酸ネオペンチルグリコールジ（メタ）アクリレート、ネオペンチルグリコールジ（メタ）アクリレート、エチレンオキサイド変性ネオペンチルグリコールジ（メタ）アクリレート、プロピレンオキサイド変性ネオペンチルグリコールジ（メタ）アクリレート、カプロラクトン変性ヒドロキシピバリン酸エステルネオペンチルグリコールジ（メタ）アクリレート、ステアリン酸変性ペンタエリスリトールジ（メタ）アクリレート、エピクロルヒドリン変性フタル酸ジ（メタ）アクリレート、ポリ（エチレングリコールテトラメチレングリコール）ジ（メタ）アクリレート、ポリ（プロピレングリコールテトラメチレングリコール）ジ（メタ）アクリレート、ポリエステル（メタ）アクリレート、ポリエチレングリコールジ（メタ）アクリレート、ポリエチレングリコール−ポリプロピレングリコール−ポリエチレングリコールジ（メタ）アクリレート、ポリプロピレングリコールジ（メタ）アクリレート、エピクロルヒドリン変性プロピレングリコールジ（メタ）アクリレート、プロピレンオキサイド変性ビスフェノールＡジグリシジルエーテルジ（メタ）アクリレート、シリコーンジ（メタ）アクリレート、トリエチレングリコールジ（メタ）アクリレート、テトラエチレングリコールジ（メタ）アクリレート、トリシクロデカンジメタノールジ（メタ）アクリレート、ネオペンチルグリコール変性トリメチロールプロパンジ（メタ）アクリレート、トリプロピレングリコールジ（メタ）アクリレート、エチレンオキサイド変性トリプロピレングリコールジ（メタ）アクリレート、トリグリセロールジ（メタ）アクリレート、ジプロピレングリコールジ（メタ）アクリレート、エピクロルヒドリン変性グリセロールトリ（メタ）アクリレート、エチレンオキサイド変性グリセロールトリ（メタ）アクリレート、プロピレンオキサイド変性グリセロールトリ（メタ）アクリレート、エチレンオキサイド変性リン酸トリ（メタ）アクリレート、カプロラクトン変性トリメチロールプロパントリ（メタ）アクリレート、ＨＰＡ変性トリメチロールプロパントリ（メタ）アクリレート、エチレンオキサイド変性トリメチロールプロパントリ（メタ）アクリレート、プロピレンオキサイド変性トリメチロールプロパントリ（メタ）アクリレート、トリメチロールプロパンベンゾエート（メタ）アクリレート、トリス（（メタ）アクリロキシエチル）イソシアヌレート、アルコキシ変性トリメチロールプロパントリ（メタ）アクリレート、ジペンタエリスリトールポリ（メタ）アクリレート、アルキル変性ジペンタエリスリトールトリ（メタ）アクリレート、ジトリメチロールプロパンテトラ（メタ）アクリレート等の（メタ）アクリル酸エステルを挙げることができる。これらの化合物は、その１種のみを単独で使用してもよく、２種以上を併用してもよい。
【００３７】
本実施形態の樹枝状ポリマーにおいて、一般式（２）で示される多価メルカプト化合物としては、１，２−ジメルカプトエタン、１，３−ジメルカプトプロパン、１，４−ジメルカプトブタン、ビスジメルカプトエタンチオール（ＨＳ−ＣＨ２ＣＨ２−Ｓ−ＣＨ２ＣＨ２−ＳＨ）、トリメチロールプロパントリ（メルカプトアセテート）、トリメチロールプロパントリ（メルカプトプロピオネート）、ペンタエリスリトールテトラ（メルカプトアセテート）、ペンタエリスリトールトリ（メルカプトアセテート）、ペンタエリスリトールテトラ（メルカプトプロピオネート）、ジペンタエリスリトールヘキサ（メルカプトアセテート）、ジペンタエリスリトールヘキサ（メルカプトプロピオネート）等が挙げられる。
【００３８】
本実施形態において樹枝状ポリマーの合成に際しては、必要に応じて重合防止剤を加えることができる。重合防止剤としては、（メタ）アクリレート化合物の重合防止に一般に用いられるヒドロキノン系化合物、フェノール系化合物を、本発明においても使用することができる。それらの具体例としては、ハイドロキノン、メトキシハイドロキノン、カテロール、ｐ−ｔｅｒｔ−ブチルカテコール、クレゾール、ジブチルヒドロキシトルエン、２，４，６−トリ−ｔｅｒｔ−ブチルフェノール（ＢＨＴ）等が挙げられるがこれらに限定されない。
【００３９】
本実施形態に用いられる樹枝状ポリマーの合成の完了の確認は、液体クロマトグラフィー、ゲル濾過クロマトグラフィー、その他の一般的な分析機器により確認することができる。
【００４０】
本実施形態に用いられる樹枝状ポリマーにおける一般式（２）で示される多価メルカプト化合物の、一般式（１）で示される多官能（メタ）アクリレート化合物の（メタ）アクリレート基へのマイケル付加反応は、多官能（メタ）アクリレート化合物（モノマー）と多価メルカプト化合物とを混合し、室温ないし１００℃にて、塩基性触媒を添加することにより行うことができる。反応時間は、通常約３０分間ないし約６時間である。
【００４１】
本発明に用いる樹枝状ポリマーがインク組成として優れた膜特性を有することの詳細メカニズムは定かではない。しかしながら、一般にチオールとアクリレートを用いた反応はラジカル重合において酸素阻害を受けにくく低エネルギーで硬化することと、硬化収縮が少ない為密着性に優れる特性を有する。本発明に使用する樹枝状ポリマーはチオールとアクリレートから作られる。製造後の樹枝状ポリマーにおいては末端のチオール残基はなく厳密には同様の反応と言えないものの、硬化後の膜特性も同様のメカニズムを有し密着に優れていると推定される。
【００４２】
本実施形態にかかる放射線硬化型インクジェットインク組成物に含まれる樹枝状ポリマーの量は、特に限定されないが、放射線硬化型インクジェットインク組成物に対して、好ましくは１質量％ないし５０質量％、より好ましくは５質量％ないし３０質量％である。樹枝状ポリマーの含有量がこの範囲よりも小さいと、放射線硬化型インクジェットインク組成物による印刷結果において、十分な密着性、柔軟性が得られなくなる。また、樹枝状ポリマーの含有量がこの範囲よりも大きいと、放射線硬化型インクジェットインク組成物の粘度が著しく大きくなり、インクジェット記録方法などにおいて、支障が生じることがある。本実施形態の放射線硬化型インクジェットインク組成物をインクジェット記録方法で使用する場合には、その粘度は、２５℃で２０ｍＰａ・ｓ以下であることが使用上好ましい。
【００４３】
本実施形態に用いられる樹枝状ポリマーは、放射線によってラジカル重合することができる。本実施形態の樹枝状ポリマーをラジカル重合させるための放射線としては、例えば、４００ｎｍないし２００ｎｍの紫外線、遠紫外線、ｇ線、ｈ線、ｉ線、ＫｒＦエキシマレーザー光、ＡｒＦエキシマレーザー光、電子線、Ｘ線、分子線、またはイオンビーム等が挙げられる。このような放射線のうち、ラジカルを発生させやすい種類のものを用いたり、照射エネルギー量を十分高めれば、重合開始剤が不要となることがある。また、ラジカルを発生させにくい種類の放射線を用いる場合や、照射エネルギー量が小さい場合は、適宜、該放射線によってラジカルを発生するような重合開始剤を、放射線硬化型インクジェットインク組成物に配合することができる。放射線として紫外線を用いる場合に好適な重合開始剤として、例えば、芳香族ケトン類、芳香族オニウム塩化合物、有機過酸化物、ヘキサアリールビイミダゾール化合物、ケトオキシムエステル化合物、ボレート化合物、アジニウム化合物、メタロセン化合物、活性エステル化合物、炭素ハロゲン結合を有する化合物等を挙げることができる。紫外線重合開始剤として、さらに具体的には、ベンジルジメチルケタール、α−ヒドロキシアルキルフェノン、α−アミノアルキルフェノン、アシルフォスフィンオキサイド、オキシムエステル、チオキサントン、α−ジカルボニル、およびアントラキノンを挙げることができる。
【００４４】
また、Ｖｉｃｕｒｅ  １０、３０（Ｓｔａｕｆｆｅｒ  Ｃｈｅｍｉｃａｌ社製）、Ｉｒｇａｃｕｒｅ  １２７、１８４、５００、６５１、２９５９、９０７、３６９、３７９、７５４、１７００、１８００、１８７０、８１９、ＯＸＥ０１、Ｄａｒｏｃｕｒ  １１７３、ＴＰＯ、ＩＴＸ（チバ・スペシャリティーケミカルズ社製）、ＱｕａｎｔａｃｕｒｅＣＴＸ（Ａｃｅｔｏ  Ｃｈｅｍｉｃａｌ社製）、Ｋａｙａｃｕｒｅ、ＤＥＴＸ−Ｓ（日本化薬社製）、ＥＳＡＣＵＲＥ  ＫＩＰ１５０（Ｌａｍｂｅｒｔｉ社製）の商品名で入手可能なラジカル重合開始剤も使用することができる。
【００４５】
１．３．その他の重合性化合物
本実施形態にかかる放射線硬化型インクジェットインク組成物は、さらに、重合性化合物として上記のウレタン系オリゴマーおよび樹枝状ポリマーのほかに、単官能重合性化合物および多官能重合性化合物を含有することができる。これらの重合性化合物は、何らかのエネルギー付与により重合反応を生起し、硬化する化合物であれば特に制限されることはなく、モノマー、オリゴマー、ポリマーの種を問わず使用することができる。
【００４６】
本実施形態において、重合性化合物として用いることができるカチオン性重合性化合物としては、例えば、特開平６−９７１４号、特開２００１−３１８９２号、特開２００１−４００６８号、特開２００１−５５５０７号、特開２００１−３１０９３８号、特開２００１−３１０９３７号、特開２００１−２２０５２６号などの各公報に記載されているエポキシ化合物、ビニルエーテル化合物、オキセタン化合物などが挙げられる。
【００４７】
本実施形態において使用可能なエポキシ化合物としては、芳香族エポキシド、脂環式エポキシドなどが挙げられる。エポキシ化合物の中でも、硬化速度に優れるという観点から、芳香族エポキシドおよび脂環式エポキシドが好ましく、脂環式エポキシドが特に好ましい。
【００４８】
ビニルエーテル化合物としては、硬化性、被記録媒体との密着性、形成された画像の表面硬度などの観点から、ジまたはトリビニルエーテル化合物が好ましく、ジビニルエーテル化合物が特に好ましい。
【００４９】
オキセタン化合物は、オキセタン環を有する化合物を指し、特開２００１−２２０５２６号、特開２００１−３１０９３７号、特開２００３−３４１２１７号の各公報に記載されている公知のオキセタン化合物を使用できる。
【００５０】
本実施形態に用いることができるオキセタン環を有する化合物としては、その構造内にオキセタン環を１個ないし４個有する化合物が好ましい。このような化合物を使用することにより、放射線硬化型インクジェットインク組成物の粘度をハンドリング性の良好な範囲に維持することが容易となり、また硬化後の被記録媒体との高い密着性を得ることができる。
【００５１】
このようなオキセタン環を有する化合物については、前記特開２００３−３４１２１７号公報、段落［００２１］ないし［００８４］に詳細に記載されており、ここに記載されている化合物は本実施形態にも好適に用いることができる。本実施形態で使用可能なオキセタン化合物の中でも、放射線硬化型インクジェットインク組成物の粘度と粘着性の観点から、オキセタン環を１個ないし２個有する化合物を用いることが好ましい。
【００５２】
本実施形態の放射線硬化型インクジェットインク組成物は、さらに、重合性化合物として光ラジカル開始剤から発生する開始種により重合反応を生じる各種公知のラジカル重合性化合物を使用することもできる。ラジカル重合性化合物としては、（メタ）アクリレート類、（メタ）アクリルアミド類、芳香族ビニル類、等が挙げられる。なお、本明細書中において、「アクリレート」、「メタクリレート」の双方あるいはいずれかを指す場合「（メタ）アクリレート」と、「アクリル」、「メタクリル」の双方あるいはいずれかを指す場合「（メタ）アクリル」と、それぞれ記載することがある。
【００５３】
本実施形態において使用可能な単官能（メタ）アクリレートとしては、ヘキシル（メタ）アクリレート、２−エチルヘキシル（メタ）アクリレート、ｔｅｒｔ−オクチル（メタ）アクリレート、イソアミル（メタ）アクリレート、デシル（メタ）アクリレート、イソデシル（メタ）アクリレート、ステアリル（メタ）アクリレート、イソステアリル（メタ）アクリレート、シクロヘキシル（メタ）アクリレート、４−ｎ−ブチルシクロへキシル（メタ）アクリレート、ボルニル（メタ）アクリレート、イソボニル（メタ）アクリレート、ベンジル（メタ）アクリレート、２−エチルヘキシルジグリコール（メタ）アクリレート、ブトキシエチル（メタ）アクリレート、２−クロロエチル（メタ）アクリレート、４−ブロモブチル（メタ）アクリレート、シアノエチル（メタ）アクリレート、ベンジル（メタ）アクリレート、ブトキシメチル（メタ）アクリレート、３−メトキシブチル（メタ）アクリレート、アルコキシメチル（メタ）アクリレート、アルコキシエチル（メタ）アクリレート、２−（２−メトキシエトキシ）エチル（メタ）アクリレート、２−（２−ブトキシエトキシ）エチル（メタ）アクリレート、２，２，２−テトラフルオロエチル（メタ）アクリレート、１Ｈ，１Ｈ，２Ｈ，２Ｈ−パーフルオロデシル（メタ）アクリレート、４−ブチルフェニル（メタ）アクリレート、フェニル（メタ）アクリレート、２，４，５−テトラメチルフェニル（メタ）アクリレート、４−クロロフェニル（メタ）アクリレート、フェノキシメチル（メタ）アクリレート、フェノキシエチル（メタ）アクリレート、グリシジル（メタ）アクリレート、グリシジロキシブチル（メタ）アクリレート、グリシジロキシエチル（メタ）アクリレート、グリシジロキシプロピル（メタ）アクリレート、テトラヒドロフルフリル（メタ）アクリレート、ヒドロキシアルキル（メタ）アクリレート、２−ヒドロキシエチル（メタ）アクリレート、３−ヒドロキシプロピル（メタ）アクリレート、２−ヒドロキシプロピル（メタ）アクリレート、２−ヒドロキシブチル（メタ）アクリレート、４−ヒドロキシブチル（メタ）アクリレート、ジメチルアミノエチル（メタ）アクリレート、ジエチルアミノエチル（メタ）アクリレート、ジメチルアミノプロピル（メタ）アクリレート、ジエチルアミノプロピル（メタ）アクリレート、トリメトキシシリルプロピル（メタ）アクリレート、トリメトキシシリルプロピル（メタ）アクリレート、トリメチルシリルプロピル（メタ）アクリレート、ポリエチレンオキシドモノメチルエーテル（メタ）アクリレート、オリゴエチレンオキシドモノメチルエーテル（メタ）アクリレート、ポリエチレンオキシド（メタ）アクリレート、オリゴエチレンオキシド（メタ）アクリレート、オリゴエチレンオキシドモノアルキルエーテル（メタ）アクリレート、ポリエチレンオキシドモノアルキルエーテル（メタ）アクリレート、ジプロピレングリコール（メタ）アクリレート、ポリプロピレンオキシドモノアルキルエーテル（メタ）アクリレート、オリゴプロピレンオキシドモノアルキルエーテル（メタ）アクリレート、２−メタクリロイロキシエチルコハク酸、２−メタクリロイロキシヘキサヒドロフタル酸、２−メタクリロイロキシエチル−２−ヒドロキシプロピルフタレート、ブトキシジエチレングリコール（メタ）アクリレート、トリフロロエチル（メタ）アクリレート、パーフロロオクチルエチル（メタ）アクリレート、２−ヒドロキシ−３−フェノキシプロピル（メタ）アクリレート、ＥＯ変性フェノール（メタ）アクリレート、ＥＯ変性クレゾール（メタ）アクリレート、ＥＯ変性ノニルフェノール（メタ）アクリレート、ＰＯ変性ノニルフェノール（メタ）アクリレート、ＥＯ変性−２−エチルヘキシル（メタ）アクリレートが挙げられる。
【００５４】
本実施形態において使用可能な二官能（メタ）アクリレートとしては、１，６−ヘキサンジオールジ（メタ）アクリレート、１，１０−デカンジオールジ（メタ）アクリレート、ネオペンチルグリコールジ（メタ）アクリレート、２，４−ジメチル−１，５−ペンタンジオールジ（メタ）アクリレート、ブチルエチルプロパンジオール（メタ）アクリレート、エトキシ化シクロヘキサンメタノールジ（メタ）アクリレート、ポリエチレングリコールジ（メタ）アクリレート、オリゴエチレングリコールジ（メタ）アクリレート、エチレングリコールジ（メタ）アクリレート、２−エチル−２−ブチル−ブタンジオールジ（メタ）アクリレート、ヒドロキシピバリン酸ネオペンチルグリコールジ（メタ）アクリレート、ＥＯ変性ビスフェノールＡジ（メタ）アクリレート、ビスフェノールＦポリエトキシジ（メタ）アクリレート、ポリプロピレングリコールジ（メタ）アクリレート、オリゴプロピレングリコールジ（メタ）アクリレート、１，４−ブタンジオールジ（メタ）アクリレート、２−エチル−２−ブチル−プロパンジオールジ（メタ）アクリレート、１，９−ノナンジオールジ（メタ）アクリレート、プロポキシ化エトキシ化ビスフェノールＡジ（メタ）アクリレート、トリシクロデカンジ（メタ）アクリレート等が挙げられる。
【００５５】
本実施形態において使用可能な三官能の（メタ）アクリレートとしては、トリメチロールプロパントリ（メタ）アクリレート、トリメチロールエタントリ（メタ）アクリレート、トリメチロールプロパンのアルキレンオキサイド変性トリ（メタ）アクリレート、ペンタエリスリトールトリ（メタ）アクリレート、ジペンタエリスルトールトリ（メタ）アクリレート、トリメチロールプロパントリ（（メタ）アクリロイルオキシプロピル）エーテル、イソシアヌル酸アルキレンオキサイド変性トリ（メタ）アクリレート、プロピオン酸ジペンタエリスリトールトリ（メタ）アクリレート、トリ（（メタ）アクリロイルオキシエチル）イソシアヌレート、ヒドロキシピバルアルデヒド変性ジメチロールプロパントリ（メタ）アクリレート、ソルビトールトリ（メタ）アクリレート、プロポキシ化トリメチロールプロパントリ（メタ）アクリレート、エトキシ化グリセリントリアクリレート等が挙げられる。
【００５６】
本実施形態において使用可能な四官能の（メタ）アクリレートとしては、ペンタエリスリトールテトラ（メタ）アクリレート、ソルビトールテトラ（メタ）アクリレート、ジトリメチロールプロパンテトラ（メタ）アクリレート、プロピオン酸ジペンタエリスリトールテトラ（メタ）アクリレート、エトキシ化ペンタエリスリトールテトラ（メタ）アクリレート等が挙げられる。
【００５７】
本実施形態において使用可能な五官能の（メタ）アクリレートとしては、ソルビトールペンタ（メタ）アクリレート、ジペンタエリスリトールペンタ（メタ）アクリレートが挙げられる。
【００５８】
本実施形態において使用可能な六官能の（メタ）アクリレートとしては、ジペンタエリスリトールヘキサ（メタ）アクリレート、ソルビトールヘキサ（メタ）アクリレート、フォスファゼンのアルキレンオキサイド変性ヘキサ（メタ）アクリレート、カプロラクトン変性ジペンタエリスリトールヘキサ（メタ）アクリレート等が挙げられる。
【００５９】
本実施形態の放射線硬化型インクジェットインク組成物に使用可能な（メタ）アクリルアミド類の例としては、（メタ）アクリルアミド、Ｎ−メチル（メタ）アクリルアミド、Ｎ−エチル（メタ）アクリルアミド、Ｎ−プロピル（メタ）アクリルアミド、Ｎ−ｎ−ブチル（メタ）アクリルアミド、Ｎ−ｔ−ブチル（メタ）アクリルアミド、Ｎ−ブトキシメチル（メタ）アクリルアミド、Ｎ−イソプロピル（メタ）アクリルアミド、Ｎ−メチロール（メタ）アクリルアミド、Ｎ，Ｎ−ジメチル（メタ）アクリルアミド、Ｎ，Ｎ−ジエチル（メタ）アクリルアミド、（メタ）アクリロイルモルフォリンが挙げられる。
【００６０】
本実施形態の放射線硬化型インクジェットインク組成物に使用可能な芳香族ビニル類の具体例としては、スチレン、メチルスチレン、トリメチルスチレン、エチルスチレン、イソプロピルスチレン、クロルメチルスチレン、メトキシスチレン、アセトキシスチレン、クロルスチレン、ジクロルスチレン、ブロムスチレン、ビニル安息香酸メチルエステル、３−メチルスチレン、４−メチルスチレン、３−エチルスチレン、４−エチルスチレン、３−プロピルスチレン、４−プロピルスチレン、３−ブチルスチレン、４−ブチルスチレン、３−ヘキシルスチレン、４−ヘキシルスチレン、３−オクチルスチレン、４−オクチルスチレン、３−（２−エチルヘキシル）スチレン、４−（２−エチルヘキシル）スチレン、アリルスチレン、イソプロペニルスチレン、ブテニルスチレン、オクテニルスチレン、４−ｔ−ブトキシカルボニルスチレン、４−メトキシスチレン、４−ｔ−ブトキシスチレン等が挙げられる。
【００６１】
さらに、本実施形態の放射線硬化型インクジェットインク組成物に使用可能なラジカル重合性化合物としては、ビニルエステル類（酢酸ビニル、プロピオン酸ビニル、バーサチック酸ビニルなど）、アリルエステル類（酢酸アリルなど）、ハロゲン含有単量体（塩化ビニリデン、塩化ビニルなど）、ビニルエーテル（メチルビニルエーテル、ブチルビニルエーテル、ヘキシルビニルエーテル、メトキシビニルエーテル、２−エチルヘキシルビニルエーテル、メトキシエチルビニルエーテル、シクロヘキシルビニルエーテル、クロロエチルビニルエーテルなど）、シアン化ビニル（（メタ）アクリロニトリルなど）、オレフィン類（エチレン、プロピレンなど）などが挙げられる。
【００６２】
これらのうち、本実施形態の放射線硬化型インクジェットインク組成物に好適に用いうるラジカル重合性化合物としては、硬化速度の観点から（メタ）アクリレート類、（メタ）アクリルアミド類が好ましく、特に硬化速度の観点から（メタ）アクリレート類が好ましい。さらに、放射線硬化型インクジェットインク組成物の粘度の観点から、上記の（メタ）アクリレートと、単官能もしくは二官能の（メタ）アクリレート、（メタ）アクリルアミドを併用することができる。
【００６３】
放射線硬化型インクジェットインク組成物中の重合性化合物の含量は、組成物の全固形分に対して５０質量％ないし９５質量％が適当であり、好ましくは、６０質量％ないし９２質量％、さらに好ましくは、７０質量％ないし９０質量％の範囲である。
【００６４】
本実施形態にかかる放射線硬化型インクジェットインク組成物に上記の重合性化合物を使用する場合は、該重合性化合物はＰＩＩ値（Ｐｒｉｍａｒｙ  Ｉｒｒｉｔａｔｉｏｎ  Ｉｎｄｅｘ、一次皮膚刺激性）が２以下のものを選択することが好ましい。
【００６５】
１．４．添加剤
本実施形態の放射線硬化型インクジェットインク組成物は、以上説明した他にも、種々の物質を添加することができる。
【００６６】
１．４．１．色材
本実施形態にかかる放射線硬化型インクジェットインク組成物は、そのままでもいわゆるクリアインクとして機能することができるが、さらに色材を含むことができる。この場合に用いられる色材は、染料または顔料のいずれであってもよい。本実施形態にかかる放射線硬化型インクジェットインク組成物は、プラスチックメディア等の水性インクを吸収しない非吸収メディアに直接印刷する目的で使用されることもできる。その場合は、色材としては、印刷物の耐久性の観点から顔料の方が好ましい。
【００６７】
本実施形態において使用可能な染料としては、直接染料、酸性染料、食用染料、塩基性染料、反応性染料、分散染料、建染染料、可溶性建染染料、などの通常インクジェット記録に使用される各種染料を挙げることができる。
【００６８】
本実施形態において使用可能な顔料としては、特別な制限はなく、無機顔料、有機顔料を挙げることができる。無機顔料としては、酸化チタン、および酸化鉄に加え、コンタクト法、ファーネス法、サーマル法などの公知の方法によって製造されたカーボンブラックを使用することができる。また、有機顔料としては、アゾ顔料（アゾレーキ、不溶性アゾ顔料、縮合アゾ顔料、キレートアゾ顔料などを含む）、多環式顔料（たとえば、フタロシアニン顔料、ペリレン顔料、ペリノン顔料、アントラキノン顔料、キノフラロン顔料など）、染料キレート（たとえば、塩基性染料型キレート、酸性染料型キレートなど）、ニトロ顔料、ニトロソ顔料、アニリンブラックなどを使用することができる。
【００６９】
本実施形態で使用可能な顔料の具体例のうち、カーボンブラックとしては、Ｃ．Ｉ．ピグメントブラック７が挙げられ、たとえば、三菱化学株式会社から入手可能なＮｏ．２３００、Ｎｏ．９００、ＭＣＦ８８、Ｎｏ．３３、Ｎｏ．４０、Ｎｏ．４５、Ｎｏ．５２、ＭＡ７、ＭＡ８、ＭＡ１００、Ｎｏ．２２００Ｂ等が、コロンビアケミカルカンパニー社から入手可能なＲａｖｅｎ５７５０、同５２５０、同５０００、同３５００、同１２５５、同７００等が、また、キャボット社から入手可能なＲｅｇａｌ４００Ｒ、同３３０Ｒ、同６６０Ｒ、ＭｏｇｕｌＬ、同７００、Ｍｏｎａｒｃｈ８００、同８８０、同９００、同１０００、同１１００、同１３００、同１４００等が、さらに、デグッサ社から入手可能なＣｏｌｏｒＢｌａｃｋＦＷ１、同ＦＷ２、同ＦＷ２Ｖ、同ＦＷ１８、同ＦＷ２００、ＣｏｌｏｒＢｌａｃｋＳ１５０、同Ｓ１６０、同Ｓ１７０、Ｐｒｉｎｔｅｘ３５、同Ｕ、同Ｖ、同１４０Ｕ、ＳｐｅｃｉａｌＢｌａｃｋ６、同５、同４Ａ、同４等が挙げられる。
【００７０】
また、本実施形態にかかる放射線硬化型インクジェットインク組成物をイエローインクとする場合に使用しうる顔料としては、たとえば、Ｃ．Ｉ．ピグメントイエロー１、２、３、１２、１３、１４、１６、１７、７３、７４、７５、８３、９３、９５、９７、９８、１０９、１１０、１１４、１２０、１２８、１２９、１３８、１５０、１５１、１５４、１５５、１８０、１８５、２１３等が挙げられる。
【００７１】
また、本実施形態にかかる放射線硬化型インクジェットインク組成物をマゼンダインクとする場合に使用される顔料としては、たとえば、Ｃ．Ｉ．ピグメントレッド５、７、１２、４８（Ｃａ）、４８（Ｍｎ）、５７（Ｃａ）、５７：１、１１２、１２２、１２３、１６８、１８４、２０２、２０９、Ｃ．Ｉ．ピグメントバイオレット１９等が挙げられる。
【００７２】
また、また、本実施形態にかかる放射線硬化型インクジェットインク組成物をシアンインクとする場合に使用される顔料としては、たとえば、Ｃ．Ｉ．ピグメントブルー１、２、３、１５：３、１５：４、６０、１６、２２が挙げられる。
【００７３】
本実施形態で使用可能な顔料の平均粒子径は、好ましくは１０ｎｍないし２００ｎｍの範囲であり、より好ましくは５０ｎｍないし１５０ｎｍの範囲である。
【００７４】
本実施形態の放射線硬化型インクジェットインク組成物に添加しうる顔料の添加量は、好ましくは０．１質量％ないし２５質量％であり、より好ましくは０．５質量％ないし１５質量％である。
【００７５】
さらに、本実施形態にかかる放射線硬化型インクジェットインク組成物は、複数の色材を混合して作製することができる。放射線硬化型インクジェットインク組成物に使用可能な色材は、例えば、上記のイエロー、マゼンタおよびシアンの３色の顔料を選択することができる。ここで、イエロー、マゼンタおよびシアンから選択される２種の顔料を適量混合してもよいが、ブラックとしての色調をより高めるために、少なくともイエロー、マゼンタ、シアンの３色の顔料を混合することもできる。また、上記のイエロー、マゼンタ、シアンの３色の顔料のほかに、ライトマゼンタ、ライトシアン等の同系列の淡色顔料を加えることもできる。
【００７６】
本実施形態の放射線硬化型インクジェットインク組成物は、これらの顔料の良好な分散を得るために、分散剤または界面活性剤を含むことができる。好ましい分散剤としては、顔料分散液を調製するのに慣用されている分散剤、例えば高分子分散剤を使用することができる。高分子分散剤の具体例としては、ポリオキシアルキレンポリアルキレンポリアミンなどを例示することができる。
【００７７】
１．４．２．重合促進剤
本実施形態にかかる放射線硬化型インクジェットインク組成物は、さらに重合促進剤等を含むことができる。本実施形態において用い得る重合促進剤としては、特に限定されないが、ＤａｒｏｃｕｒＥＨＡ、ＥＤＢ（チバ・スペシャルティ・ケミカルズ社から入手可能）等が挙げられる。
【００７８】
１．４．３．熱ラジカル重合禁止剤
本実施形態にかかる放射線硬化型インクジェットインク組成物は、熱ラジカル重合禁止剤を含有することもできる。これにより、放射線硬化型インクジェットインク組成物の保存安定性が向上する。なお、熱ラジカル重合禁止剤としては、ＩｒｇａｓｔａｂＵＶ−１０（チバ・スペシャリティ・ケミカルズ社から入手可能）等が挙げられる。
【００７９】
１．４．４．界面活性剤
さらに、本実施形態にかかる放射線硬化型インクジェットインク組成物は、保存安定性等を向上させるために、界面活性剤を含有することができる。界面活性剤としては、例えばシリコーン系界面活性剤として、ポリエステル変性シリコーンやポリエーテル変性シリコーンを用いることができ、ポリエーテル変性ポリジメチルシロキサン又はポリエステル変性ポリジメチルシロキサンを用いることが特に好ましい。具体例としては、ＢＹＫ−３４７、ＢＹＫ−３４８、ＢＹＫ−ＵＶ３５００、３５１０、３５３０、３５７０（ビックケミー・ジャパン株式会社から入手可能）を挙げることができる。
【００８０】
１．４．５．その他の成分
本実施形態にかかる放射線硬化型インクジェットインク組成物は、その他の成分として、公知公用の湿潤剤、浸透溶剤、ｐＨ調整剤、防腐剤、防黴剤等を添加してもよい。さらに、必要に応じて、レベリング添加剤、マット剤、記録物の物性を調整するためのポリエステル系樹脂、ポリウレタン系樹脂、ビニル系樹脂、アクリル系樹脂、ゴム系樹脂、ワックス類を添加することができる。
【００８１】
以上説明した本実施形態にかかる放射線硬化型インクジェットインク組成物は、重合性化合物として、ウレタン系オリゴマーを含有している。そのため、たとえばインクジェット記録方法によって記録した画像において、記録媒体の曲げに対する追従性（柔軟性）、記録媒体との密着性に優れている。さらに、本実施形態にかかる放射線硬化型インクジェットインク組成物は、重合性化合物として、樹枝状ポリマーを含有している。樹枝状ポリマーは、単位質量当たりに多数の二重結合を有している。そのため、本実施形態の放射線硬化型インクジェットインク組成物を用いて、たとえばインクジェット記録方法によって記録した画像における硬化性や記録した画像の引っ掻きに対する硬さ（膜強度）にも優れている。また、本実施形態の放射線硬化型インクジェットインク組成物は、樹枝状ポリマーのかわりに直鎖状のポリマーを含有する組成物の場合と比較して、ポリマーの含有量が高くても、粘度を低く抑えることができる。これにより、本実施形態の放射線硬化型インクジェットインク組成物は、インクジェット記録方法に好適な粘度を有することができ、インクジェット記録方法における装置への負荷を小さくすることができる。
【００８２】
２．インクジェット記録方法および記録物
本実施形態にかかるインクジェット記録方法として、記録媒体上に放射線硬化型インクジェットインク組成物を吐出し、記録媒体上に付着させて塗膜を形成した後に、該塗膜に放射線として紫外線を照射するものを例示する。
【００８３】
本実施形態にかかるインクジェット記録方法では、インクジェットプリンタを用いて、記録媒体上に放射線硬化型インクジェットインク組成物を吐出する。インクジェットプリンタは、インクジェット式記録ヘッド、本体、トレイ、ヘッド駆動機構、キャリッジおよびキャリッジの側面に搭載された紫外線照射装置などを備えたものを例示できる。インクジェット式記録ヘッドは、少なくともシアン、マゼンタ、イエロー、ブラックの４色のインクカートリッジを備えており、フルカラー印刷ができるように構成されている。この少なくとも１つのインクカートリッジに、本実施形態にかかる放射線硬化型インクジェットインク組成物を充填し、設置する。また、このインクジェットプリンタは、内部に専用のコントロールボード等を備えており、インクジェット式記録ヘッドのインクの吐出タイミングおよびヘッド駆動機構の走査を制御することができる。
【００８４】
紫外線の照射には、インクジェットプリンタ内のキャリッジ側面に搭載された紫外線照射装置を適用することができる。照射光源の波長は、特に制限されないが、好ましくは３５０ｎｍ以上、４５０ｎｍ以下である。光の照射量は、好ましくは１０ｍＪ／ｃｍ２以上、２００００ｍＪ／ｃｍ２以下であり、より好ましくは５０ｍＪ／ｃｍ２以上、１５０００ｍＪ／ｃｍ２以下の範囲で行う。この範囲内における紫外線照射量であれば、十分硬化反応を行うことができる。
【００８５】
紫外線の照射方法としては、その他にもメタルハライドランプ、キセノンランプ、カーボンアーク灯、ケミカルランプ、低圧水銀ランプ、高圧水銀ランプなどの光を光ガイド等によって塗膜に導いて行うことも可能である。また、光源としては、たとえば、Ｆｕｓｉｏｎ  Ｓｙｓｔｅｍ社等から入手可能なＨランプ、Ｄランプ、Ｖランプ等の市販されているものを用いて行うことができる。また、光源としては、紫外線発光ダイオード（紫外線ＬＥＤ）や紫外線発光半導体レーザ等の紫外線発光半導体素子を用いることができ、このような光源からの紫外線を照射することもできる。
【００８６】
本実施形態にかかるインクジェット記録方法は、その用途として、金属、ガラス、プラスチック等の非吸収性メディアに対する印刷、カラーフィルター作成およびプリント基板へのマーキング等に好ましく用いることができる。
【００８７】
そして、本実施形態にかかるインクジェット記録方法によって得られる記録物は、上述の放射線硬化型インクジェットインク組成物を用いて形成されるため、塗膜と記録媒体との密着性、記録媒体の曲げに対する塗膜の追従性（柔軟性）に優れている。
【００８８】
３．インクセット
本実施形態にかかるインクセットとして、少なくとも１種類の上記放射線硬化型インクジェットインク組成物を備えたものを例示する。
【００８９】
上記の放射線硬化型インクジェットインク組成物をそれぞれ単独または複数備えたインクセットとしてもよいし、さらに一または複数の他のインク組成物を備えたインクセットとしてもよい。インクジェット記録用インクセットに備えることができる他のインク組成物としては、シアン、マゼンタ、イエロー、ライトシアン、ライトマゼンタ、ダークイエロー、レッド、グリーン、ブルー、オレンジ、バイオレット等のカラーインク組成物、ブラックインク組成物、ライトブラックインク組成物等が挙げられる。
【００９０】
４．インクカートリッジおよびインクジェット記録装置
本実施形態にかかるインクカートリッジとして、上記のインクセットを備えたものを例示する。これによれば、上記の放射線硬化型インクジェットインク組成物を備えたインクセットを容易に運搬することができる。本実施形態にかかるインクジェット記録装置は、上述の放射線硬化型インクジェットインク組成物、インクジェット記録用インクセット、またはインクカートリッジを備えたものであり、たとえば、上記インクジェット記録方法の項で述べたインクジェットプリンタを例示できる。
【００９１】
５．実施例および比較例
実施例を参照して本発明をさらに具体的に説明するが、本発明は、以下の実施例に限定されるものではない。
【００９２】
５．１．ウレタン系オリゴマー
実施例および比較例に用いるウレタン系オリゴマーとしては、Ｕ−１５ＨＡ（新中村化学工業株式会社製）を用いた。
【００９３】
５．２．樹枝状ポリマーの合成
樹枝状ポリマーは、１Ｌ容の４つ口フラスコ内に、ペンタエリスリトールテトラ（メルカプトアセテート）２０ｇ（メルカプト基０．１９モル）、ジペンタエリスリトールヘキサアクリレートとジペンタエリスリトールペンタアクリレートとの混合物２１２ｇ（炭素−炭素二重結合２．１２モル）、ハイドロキノン０．１ｇ、およびベンジルジメチルアミン０．０１ｇを加え、６０℃で１２時間反応させて得た。得られた樹枝状ポリマーにつき、ヨードメトリー法にてメルカプト基の消失を確認した。ゲル濾過クロマトグラフィーによれば、得られた樹枝状ポリマーの分子量は、１１０００であった。
【００９４】
５．３．他の重合性化合物、重合開始剤および重合禁止剤
実施例および比較例において、主となる重合性化合物として、シクロヘキシルアクリレートを用いた。また、重合開始剤としては、Ｉｒｇａｃｕｒｅ１８７０を用いた。全実施例および全比較例において、重合開始剤としてＩｒｇａｃｕｒｅ１８７０を用いた。全実施例および全比較例において、熱ラジカル重合禁止剤としてＩｒｇａｓｔａｂＵＶ−１０（チバ・スペシャリティ・ケミカルズ社製）を用いた。
【００９５】
５．４．色材
実施例の一部および比較例に用いる顔料として、ピグメントブラック−７（ブラック）、ピグメントブルー−１５：３（シアン）、ピグメントバイオレット−１９（マゼンダ）、およびピグメントイエロー−１５５（イエロー）を準備した。また、顔料を分散させるために、顔料を配合する試料には、分散剤として、ポリオキシアルキレンポリアルキレンポリアミンを配合した。
【００９６】
５．５．放射線硬化型インクジェットインク組成物の調製
上記記載のウレタン系オリゴマー、樹枝状ポリマー、シクロヘキシルアクリレート、光重合開始剤（Ｉｒｇａｃｕｒｅ１８７０）、重合禁止剤（ＩｒｇａｓｔａｂＵＶ−１０）および色材（分散剤とともに）を表１に示す組成（質量％）で添加し、実施例１ないし実施例５の放射線硬化型インクジェットインク組成物、比較例１および比較例２のインク組成物を調製した。なお比較例１のインク組成物は、ウレタン系オリゴマーが配合されておらず、比較例２のインク組成物は、樹枝状ポリマーが配合されていないものである。また、実施例１の放射線硬化型インクジェットインク組成物は、色材（および分散剤）を含有しないものである。
【００９７】
【表１】
2009249561.tif 000004
【００９８】
５．６．評価試験
〔塗膜の密着性〕
硬化性の評価の場合と同様に、各実施例および各比較例のベタパターンを印刷した。そして、照射強度１７ｍＷ／ｃｍ２の紫外線照射装置を用いて、３６５ｎｍの波長の紫外線を各試料に１０分間照射した。その後、印字面に幅約２５ｍｍ、長さ約７．５ｃｍの透明感圧付着テープを貼った。そして、テープの面と印字面とのなす角をできるだけ６０度に維持して、０．５秒ないし１．０秒の時間の間でテープを剥がした。剥がしたテープおよび印刷物を観察し、印刷が剥がれずに密着が維持されている面積割合を評価し記録した。密着性は、剥離したテープ側にインクが全く付着していない場合をＡＡ、テープ接触面の半分未満の面積でインクがテープに付着した場合をＡ、テープ接触面の半分以上の面積でインクがテープに付着した場合をＢとする指標によって評価した。各例の評価結果は、表１に記載した。
【００９９】
〔組成物の粘度の評価〕
各実施例、各比較例の組成物の粘度測定は、粘弾性試験機ＭＣＲ−３００（Ｐｙｓｉｃａ社製）を用いて２０℃での粘度測定を行った。粘度の値が、１５ｍＰａ・ｓ未満である場合をＡＡ、１５ｍＰａ・ｓ以上２０ｍＰａ・ｓ未満の場合をＡ、２０Ｐａ・ｓ以上の場合をＢとして、結果を表１に示した。
【０１００】
〔塗膜の柔軟性〕
密着性の評価の場合と同様に、各実施例および各比較例のベタパターンを印刷して硬化させた。各例の硬化物の膜厚は、３±０．５μｍであった。次いで、硬化物膜が形成されたＰＥＴフィルムを、製膜面が順次凸側又は凹側となるようにそれぞれ約４５℃の角度まで手で１００往復の折り曲げを繰り返した後、目視により硬化物膜の状態を観察した。折り曲げ位置において、硬化物とＰＥＴフィルムとの剥がれ、および硬化物の割れが、ともに無い場合をＡ、硬化物とＰＥＴフィルムとの剥がれがある場合をＢ、硬化物とＰＥＴフィルムとの剥がれ、および硬化物の割れが、ともにある場合をＣ、として、各例の結果を表１に記載した。
【０１０１】
５．７．評価結果
表１に見られるように、各実施例の硬化物は、高い密着性を示した。さらに各実施例の硬化物は、硬化物とＰＥＴフィルムとの剥がれ、および硬化物の割れが認められず、柔軟性において優れていた。特に、実施例２の放射線硬化型インクジェットインク組成物は、柔軟性において、ウレタン系オリゴマーを含有しない比較例１のインク組成物よりも優れていた。また、実施例３の放射線硬化型インクジェットインク組成物は、樹枝状ポリマーを含有する結果、樹枝状ポリマーを含有しない比較例２のインク組成物よりも粘度が低く、優れていた。これらの結果から、各実施例の放射線硬化型インクジェットインク組成物は、樹枝状ポリマーおよびウレタン系オリゴマーの両者を含有することにより、インクジェット記録方法に好適な粘度を有し、その硬化物において、記録媒体との密着性、および柔軟性（記録媒体への追従性）に優れたものであることが判明した。
【０１０２】
本発明は、上述した実施形態に限定されるものではなく、さらに種々の変形が可能である。たとえば、本発明は、実施形態で説明した構成と実質的に同一の構成（たとえば、機能、方法および結果が同一の構成、あるいは目的および効果が同一の構成）を含む。また、本発明は、実施形態で説明した構成の本質的でない部分を置き換えた構成を含む。また、本発明は、実施形態で説明した構成と同一の作用効果を奏する構成または同一の目的を達成することができる構成を含む。また、本発明は、実施形態で説明した構成に公知技術を付加した構成を含む。